(57)【要約】【課題】  磁気記録層にホログラム情報以外の情報を記録することによって、ホログラム記録層全体に高密度でホログラム情報を記録することができる記録媒体を提供する。【解決手段】  参照光と信号光を照射してホログラム情報を記録するホログラム記録層を有する記録媒体であって、前記ホログラム記録層とは異なる階層位置に強磁性体粉末と結合剤を含む磁気記録層を少なくとも１層有することを特徴とする記録媒体。【選択図】      図２
2005071528.tif 000002
【特許請求の範囲】
【請求項１】
参照光と情報光を照射して光情報を記録する光情報記録層を有する光情報記録媒体であって、前記光情報記録層とは異なる階層位置に強磁性体粉末と結合剤を含む磁気記録層を少なくとも１層有することを特徴とする光情報記録媒体。
【請求項２】
前記磁気記録層は、ホログラムの記録再生に使用される参照光および情報光の光透過率が５０％以上であることを特徴とする請求項１に記載の光情報記録媒体。
【請求項３】
前記強磁性体粉末がＢａＦｅ粉末であることを特徴とする請求項１または請求項２に記載の光情報記録媒体。
【発明の詳細な説明】
【技術分野】
【０００１】
本発明は、ホログラムを利用して情報を高密度で記録する光情報記録媒体に関する。
【背景技術】
【０００２】
近年、情報を高密度に記録する技術として、ホログラフィを利用した情報記録装置が開発されている。ホログラフィック記録は、一般的に、イメージ情報を持った光と参照光とを記録媒体の内部で重ね合わせ、そのときにできる干渉縞を記録媒体に記録することによって行われる。記録された情報を再生する時には、その記録媒体に参照光を照射して、干渉縞で光を回折させてイメージ情報を再生する。
【０００３】
そして、情報を超高密度記録するために、ボリュームホログラフィが実用域で開発され注目を集めている。ボリュームホログラフィとは、記録媒体の厚み方向を利用して、３次元的に干渉縞を書き込む方式であり、厚みを増すことで回折効率を高め、さらに同じ位置に信号を記録する多重記録を用いて記録容量の増大を図ることができるという特徴がある。
【０００４】
従来のホログラフィック記録は、２枚の透明基板の間に、光情報を記録する光情報記録層を介設してなる記録媒体を用いる方法が知られている。この方法では、記録媒体に参照光および情報を担持させた情報光を所定の角度で照射して、当該光情報記録層中に参照光と情報光の干渉によって干渉縞を生じさせる。そして、この干渉縞を、光情報記録層の構成成分の物理的または化学的な変化として記録する方法である。
【０００５】
また、ＣＤやＤＶＤディスクのように、２枚の透明基板の間に、光情報を記録する光情報記録層を介設し、さらに、片側の透明基板の外側に反射層を設けた記録媒体を用いる方法がある。この方法では、記録媒体の反射層とは反対側から、参照光と情報を担持した情報光を照射して、光情報記録層中に参照光と情報光の干渉によって干渉縞を生じさせ、再生光も反射層の反対側へ反射される方法である。この方法については、例えば特許文献１で詳細に説明されている。
これらの記録媒体の再生は、参照光を記録媒体に照射して、光情報記録層に干渉縞として記録された光情報を読み取ることによって行われる。
【０００６】
しかし、ホログラムは参照光と情報光が光情報記録層において正確に干渉することが必要である。もし、記録装置の振動や媒体表面のゆがみなどがあると、光情報記録層中で参照光および情報光の干渉による干渉縞が正確に行われず、光情報を記録することが困難になる場合がある。また、再生においても、装置の振動や媒体表面のゆがみなどによって、参照光による光情報の再生に大きな障害を生じる。このような障害の可能性は、情報記録領域に３次元的に干渉縞を多重記録するボリュームホログラフィにおいては、より顕著となる。そのため、これらの障害を吸収するため、記録媒体においては、トラッキング・サーボ、フォーカス・サーボ等のサーボ制御を行うための情報、また、情報記録領域のアドレスを識別する情報などを、所定の領域に記録することが行われている（特許文献１、２等参照）。例えば、特許文献１に開示されている記録媒体では、円形透明基板上に、光情報記録層、反射膜および基板を備え、光情報記録層と基板との境界面に、半径方向に複数のアドレス・サーボ領域が所定の角度間隔で配列され、周方向にアドレス・サーボ領域と、情報記録領域が交互に隣り合って設けられている。
【０００７】
また、ホログラムを記録する領域よりも深さ方向について異なる位置に、位置決めを行うための情報記録領域が設けられ、その情報記録領域は、再生用照射光が照射されたときに、その再生用照射光の収束点と異なる位置に収束点を有する記録媒体も知られている（特許文献３参照）。しかし、基板や反射層に加工を施す方法に比べて、磁気によるサーボ記録は記録密度を高くできるので、正確で速いシーク速度でアクセスすることが可能である。また、記録、再生のみに光を使うことができるので効率的である。
【０００８】
【特許文献１】特開２００３−０９９９５２号公報
【特許文献２】国際公開第ＷＯ９９／４４１９５号パンフレット
【特許文献３】特開平９−３０５９７８号公報（請求項１、請求項２）
【発明の開示】
【発明が解決しようとする課題】
【０００９】
そこで本発明の目的は、磁気記録層に光情報以外の情報を記録することによって、光情報記録層全体に高密度で光情報を記録することができる記録媒体を提供することにある。
【課題を解決するための手段】
【００１０】
前記の課題を解決するために、請求項１に記載の発明は、参照光と情報光を照射して光情報を記録する光情報記録層を有する記録媒体であって、前記光情報記録層とは異なる階層位置に強磁性体粉末と結合剤を含む磁気記録層を少なくとも１層有することを特徴とする記録媒体を発明の構成とする。
本発明の記録媒体は、１層または２層以上の磁気記録層を有するものでもよい。
【００１１】
この記録媒体では、光情報記録層とは異なる階層位置に強磁性体粉末と結合剤を含む磁気記録層を少なくとも１層有することによって、サーボ信号を記録する領域による記録容量の低減を招くことなく、光情報を高密度で記録することができる。また、光情報の再生と同時に、磁気ヘッドによって、磁気記録層からサーボ信号を読み取り、的確なトラッキング・サーボ等のサーボ制御を行うことができる。
【００１２】
また、請求項２に記載の発明は、前記請求項１に記載の記録媒体において、前記磁気記録層は、ホログラムの記録再生に使用される参照光および情報光の光透過率が５０％以上であることを特徴とする。
【００１３】
この記録媒体では、光情報を記録する時には、参照光および情報光を透過し、光情報記録層への光情報の高密度記録を良好に行うことができるとともに、光情報を読み取る時には、参照光を透過して、光情報記録層からの光情報の読み取り再生を良好に行うことができ、さらに、磁気記録層から読み取るサーボ信号によって、的確なトラッキング・サーボ等のサーボ制御を行うことができる。
【００１４】
さらに、請求項３に記載の発明は、前記請求項１または請求項２に記載の記録媒体において、前記強磁性体粉末がＢａＦｅ粉末であることを特徴とする。
【００１５】
この記録媒体では、強磁性体粉末として光透過性に優れるＢａＦｅ粉末を用いることにより、参照光および情報光が磁気記録層を透過して光情報の読み取りおよび再生を行うことができるとともに、磁気記録層から読み取るサーボ信号によって、的確なトラッキング・サーボ等のサーボ制御を行うことができる。
【発明の効果】
【００１６】
請求項１に記載の発明によれば、磁気記録層にサーボ信号等の光情報以外の情報を記録することによって、光情報記録層にサーボ信号を記録する領域を設ける必要がなく、光情報記録層全体に高密度で光情報を記録することができる。また、磁気記録層にサーボ信号等の制御信号を記録することにより、光情報の再生と同時に、磁気ヘッドによって、磁気記録層からサーボ信号を読み取り、的確なトラッキング・サーボ等のサーボ制御を行うことができる。
【００１７】
請求項２に記載の発明によれば、参照光および情報光の光路に磁気記録層があっても、参照光および情報光が磁気記録層を透過して光情報記録層へ光情報を高密度で記録し、また、参照光による光情報の再生を行うことができる。また、磁気記録層から読み取るサーボ信号によって、的確なトラッキング・サーボ等のサーボ制御を行うことができる。
【００１８】
さらに、請求項３に記載の発明によれば、強磁性体粉末として光透過性に優れるＢａＦｅ粉末を用いることにより、参照光および情報光によるホログラム記録への光情報の高密度記録ならびに参照光による光情報の再生を行うことができる。また、サーボ信号による的確なサーボ制御を行うことができる。
【発明を実施するための最良の形態】
【００１９】
以下、図面を参照して本発明の実施形態について説明する。
図１は、本発明の第１の実施形態に係る記録媒体を用いる透過型ホログラフィック記録装置の概略構成を示す斜視図である。
【００２０】
図１に示す透過型ホログラフィック記録装置１において、レーザ光源２から照射され、レンズ３ａ，３ｂを通って、ミラー４によって偏向されてビームスプリッタ５に入力するレーザ光Ｌは、光線Ｂ１と光線Ｂ２に分けられる。光線Ｂ２は、空間変調器６を通過し、その際、空間変調器６によって、記録される情報に基づいて光強度が空間的に変調される。この変調された光線Ｂ２は、レンズ７によって情報光として記録媒体８に照射される。一方、光線Ｂ１は、ミラー９によって光路を偏向された後、レンズ１０によって記録媒体８の情報光と同じ照射位置に照射される。このようにして、記録媒体８に、情報が情報光と参照光による干渉縞として記録される。一方、記録媒体８からの光情報の再生時は、記録媒体８に参照光のみを照射する。これにより、記録媒体の干渉縞で回折光１１が発生し、この回折光１１は、記録媒体８を挟んでレンズ７と対向する位置に配設されたレンズ１２によって撮像素子１３に結像され、この撮像素子１３における結像から処理装置１４によって情報が再生される。
【００２１】
図２および図３（ａ）は、この透過型ホログラフィック記録装置１に用いられる、本発明の第１の実施形態に係る記録媒体２０を示す。この記録媒体２０は、２枚の円盤状の透明基板２１、２２と、その透明基板２１、２２の間に介設された光情報記録層２３と、参照光および情報光を照射する側の透明基板２２の外側に磁気記録層２４が設けられているものである。この磁気記録層２４には、サーボ信号が振幅サーボの形式で記録されている。この磁気記録層２４に記録されたサーボ信号は、スライダＳに固定された磁気ヘッドＭ（図１参照）によって読み取られる。磁気ヘッドが読み取ったサーボ信号に基づき、スライダＳをフィードバック制御してトラッキングの制御が行われる。
【００２２】
また、図３（ｂ）は、本発明の第２の実施形態に係る記録媒体２５を示す。この記録媒体２５は、反射型ホログラフィック記録装置に用いられる、２枚の円盤状の透明基板２１、２２と、その透明基板２１、２２の間に介設された光情報記録層２３と、参照光および情報光を照射する側の透明基板２２の外側に磁気記録層２４を有する点では、図３（ａ）に示す記録媒体２０と同じ構成を有するが、参照光および情報光を照射する側とは反対側の透明基板２１の外側に反射層２６が設けられているものである。この記録媒体２５の磁気記録層２４にもサーボ信号が記録され、磁気ヘッド（図示せず）が読み取ったサーボ信号に基づき、スライダ（図示せず）のフィードバック制御してトラッキング制御が行われる。
【００２３】
そして、これらの記録媒体における光情報の記録は、図３（ａ）に示す第１の実施形態に係る記録媒体２０においては、図４に示すとおり、透明基板２１、２２の間に光情報記録層２３が介設され、透明基板２２の外側に光透過性の磁気記録層２４が配設された構造の記録媒体２０に、磁気記録層２４の側から、情報によって空間変調された情報光ＩＢが、レンズ７を通って照射される。一方、参照光ＲＢは、レンズ１０を通って記録媒体２０に照射される。この情報光ＩＢと参照光ＲＢとは、光情報記録層２３において干渉し、光情報記録層２３内に干渉縞Ｈが形成される。この干渉縞Ｈが、光情報記録層２３を構成するホログラム記録材料に光情報として記録される。また、この記録媒体２０に記録された光情報の再生は、図４に示す参照光ＲＢを記録媒体２０に照射し、その参照光ＲＢの照射により光情報記録層２３に記録された光情報を透明基板２１の外側から適当な光学手段によって読み取ることによって行うことができる。
【００２４】
この記録媒体２０を用いる光情報の記録に際して、情報光ＩＢおよび参照光ＲＢは、光透過性を有する磁気記録層２４を透過し、光情報記録層２３に干渉縞を形成して光情報を確実に記録することができる。また、光情報の再生に際して、参照光ＲＢは、磁気記録層２４を透過して、光情報記録層２３に記録された光情報を再生して、透明基板２１の外側に設けられた撮像素子等の光学手段（図示せず）によって読み取られる。
【００２５】
また、図３（ｂ）に示す第２の実施形態に係る光情報記録媒体２５における光情報の記録は、図５に示すとおり、透明基板２１、２２の間に光情報記録層２３が介設され、透明基板２２の外側に光透過性の磁気記録層２４が配設されるとともに、透明基板２１の外側に反射層２６が配設された構造の光情報記録媒体２５に、磁気記録層２４の側から、情報によって空間変調された情報光ＬＳが、レンズ２７を通って照射される。一方、参照光ＬＲは、情報光ＬＳと光軸を同一とし９０度偏向された光として、レンズ２７を通って光情報記録媒体２５に照射され、磁気記録層２４に焦点を結んだ後、発散光として光情報記録層２３に照射される。そして、情報光ＬＳと参照光ＬＲとは、光情報記録層２３において干渉し、光情報記録層２３内に干渉縞Ｈが形成される。この干渉縞Ｈが、光情報記録層２３を構成するホログラム記録材料に光情報として記録される。また、この光情報記録媒体２５に記録された光情報の再生は、図５に示す参照光ＬＲを光情報記録媒体２５に照射し、その参照光ＬＲの照射により光情報記録層２３に記録された光情報を磁気記録層２４の外側から適当な光学手段によって読み取ることによって行うことができる。
【００２６】
この光情報記録媒体２５を用いる光情報の記録に際して、情報光ＬＳおよび参照光ＬＲは、光透過性を有する磁気記録層２４を透過して、光情報記録層２３に干渉縞を形成して光情報を確実に記録することができる。また、光情報の再生に際して、参照光ＬＲは、磁気記録層２４を透過して、光情報記録層２３に記録された光情報を再生して、透明基板２１の外側に設けられた撮像素子等の光学手段（図示せず）によって読み取られる。
【００２７】
これらの図３（ａ）および図３（ｂ）に示す光情報記録媒体において、透明基板２１、２２、光情報記録層２３、図３（ｂ）に示す光情報記録媒体２５における反射層２６は、従来のホログラフィック記録用の光情報記録媒体に用いられるものと同様のものでよく、その材質、各層の厚さ等は、特に制限されない。例えば、透明基板２１、２２は、ポリカーボネート、ガラス、トリアセチルセルロース、環状ポリオレフィン等で形成される。
【００２８】
また、光情報記録層は、レーザビーム（参照光、情報光）が照射されたときにレーザビームの強度に応じて屈折率、誘電率、反射率等の光学的特性が変化する材料によって形成される。例えば、特開２００２−１４９０４３号公報に開示された、アクリル酸エステルまたはメタクリル酸エステルの単一重合体、またはアクリル酸エステルもしくはメタクリル酸エステルとビニルモノマーとの２成分以上の共重合体である高分子化合物（Ａ）と、下記一般式（Ｉ）（式中、Ｑ1は、シアノ基(ＣＮ)、または式ＣＯＸ2で表される基であり、Ｘ1とＸ2は、各々独立して、ヘテロ原子又はハロゲン原子を表す。Ｒa、Ｒbは、各々独立して、水素原子、ハロゲン原子、シアノ基又は有機残基を表す。また、Ｘ1とＸ2、ＲaとＲb、Ｘ1とＲaあるいはＲbとが互いに結合して環状構造を形成してもよい）で表される構造を有する化合物（Ｂ）および光重合開始剤（Ｃ）を含有するホログラム記録用感光材料、また、デュポン（Ｄｕｐｏｎｔ）社製フォトポリマ（ｐｈｏｔｏｐｏｌｙｍｅｒｓ）ＨＲＦ−６００（製品名）等が挙げられる。
【化１】
2005071528.tif 000003
【００２９】
さらに、反射層は、アルミニウム、銀またはそれらの合金もしくは金等の参照光および情報光を反射する金属等から形成される。
【００３０】
磁気記録層は、光情報記録層に照射される参照光および情報光の光透過率が５０％以上、特に好ましくは６０％以上となるものが望ましい。前記光透過率が５０％以上であると、光情報記録層に光情報を記録する場合、磁気記録層に事実上影響されることなく、光情報記録層に光情報を記録することができる。これにより、光情報記録層にサーボ信号用の記録領域を設ける必要がなくなるため、光情報記録層の全領域を情報の記録再生に利用することができ、高密度の記録容量を実現することができる。この磁気記録層の厚さは、０．０１〜０．２μｍである。
【００３１】
また、磁気記録層は、残留磁束密度Ｂｒと磁気記録層厚みδとの積Ｂｒ・δが０．００５〜０．０５Ｔ・μｍとすることが好ましく、より好ましくは０．００５〜０．０３Ｔ・μｍであり、さらに好ましくは０．００７〜０．０２５Ｔ・μｍである。Ｂｒ・δが０．００５Ｔ・μｍ以上であれば、磁化量としても充分であり、良好な出力が得られる。また、Ｂｒ・δが０．０５Ｔ・μｍ以下であれば、ＭＲヘッドが飽和してノイズが増加することもない。上記Ｂｒ・δを０．００５〜０．０５μｍの範囲とするため、残留磁束密度Ｂｒと膜厚δの調整を行う。磁気記録層の膜厚δは、後述するように０．０１〜０．２μｍであることから、所望のＢｒ・δ値を得るためには、主として残留磁束密度Ｂｒの調整を行う。Ｂｒ調整は、磁性体の飽和磁化σｓと充填密度とを設定することにより行うことができる。
【００３２】
この磁気記録層における良好なＳ／Ｎの磁気記録信号を得るためには、本発明の磁気光情報記録媒体を高感度のＭＲヘッドを用いて再生することが好ましい。すなわち、磁気記録層における良好なＳ／Ｎを得るためには粒子性ノイズを減少させる必要があり、このためには再生出力を確保し得る範囲で磁気記録層の磁化量を減らさなければならない。この点、高感度のＭＲヘッドを用いて再生すれば、磁化量の減少に伴う磁気信号の不足を充分補うことができるため良好なＳ／Ｎを得る場合に特に好ましいものとなる。
【００３３】
本発明の光情報記録媒体において、この磁気記録層は、強磁性体粉末と結合剤を主成分として形成されるものである。
【００３４】
強磁性体粉末としては、例えば、強磁性金属粉末および六方晶フェライト磁性粉末を用いることができる。強磁性金属粉末としては、α−Ｆｅを主成分とし、Ｆｅ原子以外に、Ａｌ、Ｓｉ、Ｃａ、Ｍｇ、Ｔｉ、Ｃｒ、Ｃｕ、Ｙ、Ｓｎ、Ｓｂ、Ｂａ、Ｗ、Ｌａ、Ｃｅ、Ｐｒ、Ｎｄ、Ｐ、Ｃｏ、Ｍｎ、Ｚｎ、Ｎｉ、Ｓｒ、Ｂ等の原子を含んでいてもよい。特に、Ａｌ、Ｃａ、Ｍｇ、Ｙ、Ｂａ、Ｌａ、Ｎｄ、Ｓｍ、Ｃｏ、Ｎｉの少なくとも１つ以上をα−Ｆｅ以外に含むものである。また、六方晶フェライト磁性粉末としては、バリウムフェライト、ストロンチウムフェライト、鉛フェライト、カルシウムフェライトの各置換体、Ｃｏ置換体等がある。具体的には、マグネトプランバイト型のバリウムフェライトおよびストロンチウムフェライト、スピネルで粒子表面を被覆したマグネトプランバイト型フェライト、さらに一部スピネル相を含有したマグネトプランバイト型のバリウムフェライトおよびストロンチウムフェライト等を挙げることができる。また、六方晶フェライト磁性粉末は、その他、所定の原子以外にＡｌ、Ｓｉ、Ｓ、Ｓｃ、Ｔｉ、Ｖ、Ｃｒ、Ｃｕ、Ｙ、Ｍｏ、Ｒｈ、Ｐｄ、Ａｇ、Ｓｎ、Ｓｂ、Ｔｅ、Ｂａ、Ｔａ、Ｗ、Ｒｅ、Ａｕ、Ｈｇ、Ｐｂ、Ｂｉ、Ｌａ、Ｃｅ、Ｐｒ、Ｎｄ、Ｐ、Ｃｏ、Ｍｎ、Ｚｎ、Ｎｉ、Ｓｒ、Ｂ、Ｇｅ、Ｎｂなどの原子を含んでもかまわない。一般にはＣｏ−Ｚｎ、Ｃｏ−Ｔｉ、Ｃｏ−Ｔｉ−Ｚｒ、Ｃｏ−Ｔｉ−Ｚｎ、Ｎｉ−Ｔｉ−Ｚｎ、Ｎｂ−Ｚｎ−Ｃｏ、ＳｂーＺｎ−Ｃｏ、Ｎｂ−Ｚｎ等の元素を添加したものを使用することができる。原料・製法によっては特有の不純物を含有するものもある。
【００３５】
これらの中でも光透過性に優れた六方晶フェライト磁性粉末を使用することが好ましい。六方晶フェライトを本発明における磁気記録層の強磁性粉末として使用する場合、飽和磁化σｓが比較的小さく、高線記録密度で良好なＳ／Ｎが得られ、かつ高い光透過率が得られるため好ましい。特に、ＢａＦｅは、参照光および情報光の光透過率が高いため、好ましい。
【００３６】
また、磁気記録層に用いられる結合剤としては、従来から公知の熱可塑性樹脂、熱硬化性樹脂、反応型樹脂またはこれらの混合物を挙げることができる。熱可塑系樹脂は、ガラス転移温度が−１００〜１５０℃であり、数平均分子量が１,０００〜２００,０００、好ましくは１０,０００〜１００,０００であり、重合度が約５０〜１０００程度のものである。具体的には、塩化ビニル、酢酸ビニル、ビニルアルコール、マレイン酸、アクリル酸、アクリル酸エステル、塩化ビニリデン、アクリロニトリル、メタクリル酸、メタクリル酸エステル、スチレン、ブタジエン、エチレン、ビニルブチラール、ビニルアセタール、ビニルエーテル等を構成単位として含む重合体または共重合体、ポリウレタン樹脂、各種ゴム系樹脂が挙げられる。
【００３７】
この結合剤の具体例としては、ユニオンカーバイト製ＶＡＧＨ、ＶＹＨＨ、ＶＭＣＨ、ＶＡＧＦ、ＶＡＧＤ、ＶＲＯＨ、ＶＹＥＳ、ＶＹＮＣ、ＶＭＣＣ、ＸＹＨＬ、ＸＹＳＧ、ＰＫＨＨ、ＰＫＨＪ、ＰＫＨＣ、ＰＫＦＥ、日信化学工業製、ＭＰＲ−ＴＡ、ＭＰＲ−ＴＡ５、ＭＰＲ−ＴＡＬ、ＭＰＲ−ＴＳＮ、ＭＰＲ−ＴＭＦ、ＭＰＲ−ＴＳ、ＭＰＲ−ＴＭ、ＭＰＲ−ＴＡＯ、電気化学製１０００Ｗ、ＤＸ８０、ＤＸ８１、ＤＸ８２、ＤＸ８３、１００ＦＤ、日本ゼオン製ＭＲ−１０４、ＭＲ−１０５、ＭＲ１１０、ＭＲ１００、ＭＲ５５５、４００Ｘ−１１０Ａ、日本ポリウレタン製ニッポランＮ２３０１、Ｎ２３０２、Ｎ２３０４、大日本インキ製パンデックスＴ−５１０５、Ｔ−Ｒ３０８０、Ｔ−５２０１、バーノックＤ−４００、Ｄ−２１０−８０、クリスボン６１０９、７２０９、東洋紡製バイロンＵＲ８２００、ＵＲ８３００、ＵＲ−８７００、ＲＶ５３０、ＲＶ２８０、大日精化製、ダイフェラミン４０２０、５０２０、５１００、５３００、９０２０、９０２２、７０２０、三菱化学製、ＭＸ５００４、三洋化成製サンプレンＳＰ−１５０、旭化成製サランＦ３１０、Ｆ２１０などを挙げることができる。
【００３８】
また、磁気記録層には、必要に応じてカーボンブラックを含有させることができる。但し、カーボンブラックの使用量および種類については、一般の磁気光情報記録媒体とは異なり、所定の光透過率を達成できる範囲内に制限される。このようなカーボンブラックとしては、例えば、ゴム用ファーネス、ゴム用サーマル、カラー用ブラック、アセチレンブラック等を挙げることができる。
【００３９】
さらに、磁気記録層は、参照光および情報光を透過して、光情報記録層における光情報の記録・再生が良好に行える範囲で、必要に応じて、さらに潤滑剤、帯電防止剤、分散・分散助剤、可塑剤、防黴剤、帯電防止剤、酸化防止剤、溶剤などを含むことができる。例えば、シリコーンオイル、極性基を持つシリコーン、脂肪酸変性シリコーン、フッ素含有シリコーン、フッ素含有アルコール、フッ素含有エステル、ポリオレフィン、ポリグリコール、アルキル燐酸エステルおよびそのアルカリ金属塩、アルキル硫酸エステルおよびそのアルカリ金属塩、ポリフェニルエーテル、フェニルホスホン酸、α−ナフチル燐酸、フェニル燐酸、ジフェニル燐酸、ｐ−エチルベンゼンホスホン酸、フェニルホスフィン酸、アミノキノン類、各種シランカップリング剤、チタンカップリング剤、フッ素含有アルキル硫酸エステルおよびそのアルカリ金属塩、炭素数１０〜２４の一塩基性脂肪酸（不飽和結合を含んでも、また分岐していてもかまわない）およびこれらの金属塩（Ｌｉ、Ｎａ、Ｋ、Ｃｕなど）、または炭素数１２〜２２の一価、二価、三価、四価、五価および六価アルコール（不飽和結合を含んでも、また分岐していてもかまわない）、炭素数１２〜２２のアルコキシアルコール、炭素数１０〜２４の一塩基性脂肪酸（不飽和結合を含んでも、また分岐していてもかまわない）と炭素数２〜１２の一価、二価、三価、四価、五価および六価アルコールのいずれか一つ（不飽和結合を含んでも、また分岐していてもかまわない）とからなるモノ脂肪酸エステル、ジ脂肪酸エステル若しくはトリ脂肪酸エステル、アルキレンオキシド重合物のモノアルキルエーテルの脂肪酸エステル、炭素数８〜２２の脂肪酸アミド、炭素数８〜２２の脂肪族アミンなどが使用できる。
【００４０】
これらの添加剤の具体例としては、脂肪酸では、カプリン酸、カプリル酸、ラウリン酸、ミリスチン酸、パルミチン酸、ステアリン酸、ベヘン酸、オレイン酸、エライジン酸、リノール酸、リノレン酸、イソステアリン酸などが挙げられる。エステル類では、ブチルステアレート、オクチルステアレート、アミルステアレート、イソオクチルステアレート、ブチルミリステート、オクチルミリステート、ブトキシエチルステアレート、ブトキシジエチルステアレート、２−エチルヘキシルステアレート、２−オクチルドデシルパルミテート、２−ヘキシルドデシルパルミテート、イソヘキサデシルステアレート、オレイルオレエート、ドデシルステアレート、トリデシルステアレート、エルカ酸オレイル、ネオペンチルグリコールジデカノエート、エチレングリコールジオレイル、アルコール類ではオレイルアルコール、ステアリルアルコール、ラウリルアルコールなどが挙げられる。また、アルキレンオキサイド系、グリセリン系、グリシドール系、アルキルフェノールエチレンオキサイド付加体等のノニオン界面活性剤、環状アミン、エステルアミド、第四級アンモニウム塩類、ヒダントイン誘導体、複素環類、ホスホニウムまたはスルホニウム類、等のカチオン系界面活性剤、カルボン酸、スルフォン酸、燐酸、硫酸エステル基、燐酸エステル基などの酸性基を含むアニオン界面活性剤、アミノ酸類、アミノスルホン酸類、アミノアルコールの硫酸または燐酸エステル類、アルキルベダイン型等の両性界面活性剤等も使用できる。これらの界面活性剤については、「界面活性剤便覧」（産業図書株式会社発行）に詳細に記載されている。これらの潤滑剤、帯電防止剤等は必ずしも１００％純粋ではなく、主成分以外に異性体、未反応物、副反応物、分解物、酸化物 等の不純分が含まれてもかまわない。これらの不純分は３０％以下が好ましく、さらに好ましくは１０％以下である。
【００４１】
本発明で使用されるこれらの潤滑剤、界面活性剤は、個々に異なる物理的作用を有するものであり、その種類、量および相乗的効果を生み出す潤滑剤の併用比率は、目的に応じ最適に定められるべきものである。磁気記録層で融点の異なる脂肪酸を用い表面へのにじみ出しを制御する、沸点、融点や極性の異なるエステル類を用い表面へのにじみ出しを制御する、界面活性剤量を調節することで塗布の安定性を向上させる、潤滑剤の添加量を中間層で多くして潤滑効果を向上させるなどの利点が考えられ、無論ここに示した例のみに限られるものではない。一般には潤滑剤の総量として強磁性体粉末に対し、０．１〜５０質量％、好ましくは２〜２５質量％の範囲で選択される。
【００４２】
また本発明で用いられる添加剤のすべてまたはその一部は、磁性塗料製造のどの工程で添加してもかまわない。例えば、混練工程前に磁性体と混合する場合、磁性体と結合剤と溶剤による混練工程で添加する場合、分散工程で添加する場合、分散後に添加する場合、塗布直前に添加する場合などがある。また、目的に応じて磁気記録層を塗布した後、同時または逐次塗布で、添加剤の一部または全部を塗布することにより目的が達成される場合がある。また、目的によってはカレンダー処理またはスリット終了後、磁気記録層表面に潤滑剤を塗布することもできる。
【００４３】
本発明の光情報記録媒体の製造は、２枚の透明基板の間に所定の光情報記録層を形成できる方法であれば、特に制限されず、従来公知の方法にしたがって行うことができる。
また、本発明の光情報記録媒体の磁気記録層を形成する方法は、特に制限されず、例えば、下記の方法によって形成することができる、
（１）強磁性体粉末と、結合剤を含み、さらにその他必要に応じて配合される成分を溶媒に分散させて調製された分散液を、スピンコート等の方法により所定の透明基板の表面に塗布して乾燥する方法
（２）予め透明基板となる透明支持体上に前記分散液を塗布して、磁気記録層を形成し、これを透明基板の片面に光情報記録層を形成してなる媒体に、光情報記録層に透明支持体が向き合うようにして貼り合わせる方法
【００４４】
また、前記第１の実施形態および第２の実施形態では、参照光および情報光を照射する側に磁気記録層が設けられているが、本発明の光情報記録媒体において、磁気記録層は、ホログラフィック記録装置の種類、磁気記録の読み取り方法、あるいは磁気記録を読み取る磁気ヘッドの設置個所、反射層の有無等の各種の条件に応じて、光情報記録媒体の適当な個所を選択してもよい。例えば、反射層を有する光情報記録媒体の場合は、磁気記録層を反射層２６（図５参照）の外側に設けてもよい。この場合、磁気記録層は、光透過性を有するものでなくてもよい。
【００４５】
さらに、この磁気記録層は、トラッキングサーボ等のサーボ情報に限定されず、光情報を光情報記録媒体に求められる各種の情報を記録するようにしてもよい。
【実施例】
【００４６】
以下、本発明の実施例により本発明をより具体的に説明するが、本発明はこれらの実施例に限定されるものではない。
【００４７】
＜塗布液の調製＞
磁性塗料１（六方晶系フェライト）
磁性粉    ＢａＦｅ（平均粒径３０ｎｍ）                １００部
結合剤
塩化ビニル共重合体（日本ゼオン社製、ＭＲ１１０）          ５部
ポリウレタン樹脂                                          ３部
（ネオペンチルグリコールを２．５モル、ヒドロキシカプロン酸を３．１モル、フタル酸を２．７モル、ビス（２−ヒドロキシエチル）スルホイソフタレートのナトリウム塩を０．１モル、およびジフェニルメタンジイソシアネートを１．０モル使用して合成された、重量平均分子量４万、Ｔｇが３８℃のもの）
イソシアネート系硬化剤
コロネートＬ（日本ポリウレタン社製）                  ５部
ＨＩＴ７０（住友化学社製）                            ５部
添加剤
カーボンブラック
＃５０（旭カーボン社製）                              １部
フェニルホスホン酸                                        ２部
ブチルステアレート                                        １部
ブトキシエチルステアレート                                １部
ステアリン酸                                              ２部
有機溶媒
メチルエチルケトン                                    １２５部
シクロヘキサノン                                      １２５部
【００４８】
前記配合処方にしたがって、各成分をニーダに投入して混練した後、混練物をサンドミルに供給して成分を充分に分散させて分散液を得た。次に、平均濾過径が１μｍのフィルタを用いて、分散液を濾過して、磁気記録層形成用の塗布液を調製した。
【００４９】
（例１、例２）
塗布液を、ポリエチレンテレフタレート（ＰＥＴ）、ポリカーボネート（ＰＣ）またはトリアセチルセルロース（ＴＡＣ）などからなる透明支持体上に０．０３μｍの厚さで塗布した。乾燥後、７段のカレンダで温度７０℃、線圧２００ｋｇ／ｃｍにて加圧処理を行って、表面に、前記成分からなる磁気記録層を有する透明支持体を得た。
【００５０】
この磁気記録層を片面に有する透明支持体を、１枚の透明基板（ＰＣ、厚さ１．５ｍｍ）の間に、デュポン（Ｄｕｐｏｎｔ）社製フォトポリマ（ｐｈｏｔｏｐｏｌｙｍｅｒｓ）ＨＲＦ−６００からなる光情報記録層を形成した構造を有するホログラフィック媒体に、光情報記録層の上に透明支持体が積層するように貼り合わせ、磁気記録層、透明基板（透明支持体）、光情報記録層、透明基板の順で積層された４層構造の光情報記録媒体を製造した。
【００５１】
（例３、比較例４）
また、２枚の透明基板の間に光情報記録層を有する記録媒体、さらに、磁気記録層の厚さが１．０μｍである４層構造の光情報記録媒体を用意した。
【００５２】
前記実施例および比較例の光情報記録媒体について、下記の方法にしたがって、回折効率および電磁変換特性を測定した。結果を表１に示す。
【００５３】
測定法
回折効率
光情報記録媒体に波長５３２ｎｍのレーザで参照光と情報光を照射して干渉縞を記録し、その後参照光をあてて回折光の強度を測定した。
【００５４】
電磁変換特性
米ＧＵＺＩＫ社製のＲＡＷ１００１型ディスク評価装置および共同電子システム（株）製のスピンスタンドＬＳ−９０にて、ギャップ長０．３μｍのメタルインギャップヘッドを用い、半径２５ｍｍの位置において線記録密度９０ＫＦＣＩで記録し、再生用ＭＲヘッドでＣＤイレース後のノイズレベルを測定し、ＳＮ値を求めた。
【００５５】
【表１】
2005071528.tif 000004
【図面の簡単な説明】
【００５６】
【図１】透過型ホログラフィック記録装置の概略構成を示す斜視図である。
【図２】透過型ホログラフィック記録装置に用いる光情報記録媒体の一部を切り欠いて示す斜視図である。
【図３】（ａ）は、透過型ホログラフィック記録装置に用いる光情報記録媒体の模式断面図であり、（ｂ）は、反射型ホログラフィック記録装置に用いる光情報記録媒体の模式断面図である。
【図４】従来のホログラフィック記録装置による光情報の記録方法を説明する模式図である。
【図５】従来のホログラフィック記録装置による光情報の記録方法を説明する模式図である。
【符号の説明】
【００５７】
１      透過型ホログラフィック記録装置
２      レーザ光源
３ａ，３ｂ      レンズ
４      ミラー
５      ビームスプリッタ
６      空間変調器
７      レンズ
８      光情報記録媒体
９      ミラー
１０    レンズ
１１    再生光
１２    レンズ
１３    撮像素子
２０    光情報記録媒体
２１，２２    透明基板
２３    光情報記録層
２５    光情報記録媒体
２６    反射層
【図１】
2005071528.tif 000005
【図２】
2005071528.tif 000006
【図３】
2005071528.tif 000007
【図４】
2005071528.tif 000008
【図５】
2005071528.tif 000009